"塩化ビニル系樹脂100質量部に対し、a亜鉛アセチルアセトナート0.01~0.3質量部、b亜鉛変性ハイドロタルサイト0.1~10質量部及びc紫外線吸収剤0.1~10質量部を含有することを特徴とする透明製品用塩化ビニル系樹脂組成物。前記b亜鉛変性ハイドロタルサイトが下記一般式Iで表される化合物である請求項1記載の透明製品用塩化ビニル系樹脂組成物。Mgx1Znx2Al2OH2X1X24CO3mH2OI式中、x1およびx2は各々下記式で表される条件を満たす数を示し、mは実数を示す。0.1≦x2/x1<10,2≦x1x2<20前記c紫外線吸収剤が、置換オキザニリド類である請求項1記載の透明製品用塩化ビニル系樹脂組成物。さらに、dポリオールを、塩化ビニル系樹脂100質量部に対して0.001~5質量部含有する請求項1記載のいずれか一項記載の透明製品用塩化ビニル系樹脂組成物。前記dポリオールがマルチトール、マンニトールおよびラクチトールからなる群から選ばれる少なくとも一種である請求項4記載の透明製品用塩化ビニル系樹脂組成物。しかしながら、上記のような、低毒性の安定剤と酸化防止剤や紫外線吸収剤の組み合わせを透明製品用途に適用するに当たって、配合した樹脂組成物の透明性を低下することなく着色性、耐候性等を向上させることが困難であるという問題があった。なお、特許文献1~3には、亜鉛アセチルアセトナート、亜鉛変性ハイドロタルサイト、紫外線吸収剤を組み合わせて使用すること、および、そのような組み合わせによって、透明製品の透明性を低下させること無く初期着色性、耐候性を向上させることができることに関しては開示も示唆もない。そこで本発明の目的は、十分な透明性を有しながら、初期着色性、耐候性などの性能が改善された透明製品用塩化ビニル系樹脂組成物を提供することにある。本発明者等は、上記課題を解決すべく鋭意検討を重ねた結果、亜鉛アセチルアセトナート、亜鉛変性ハイドロタルサイト及び紫外線吸収剤を組合せることによって、上記目的を達成しうることを見出し、本発明を完成するに至った。即ち、本発明の透明製品用塩化ビニル系樹脂組成物は、塩化ビニル系樹脂100質量部に対し、a亜鉛アセチルアセトナート0.01~0.3質量部、b亜鉛変性ハイドロタルサイト0.1~10質量部及びc紫外線吸収剤0.1~10質量部を含有することを特徴とするものである。本発明の透明製品用塩化ビニル系樹脂組成物は、前記b亜鉛変性ハイドロタルサイトが下記一般式Iで表される化合物であることが好ましい。Mgx1Znx2Al2OH2X1X24CO3mH2OI式中、x1およびx2は各々下記式で表される条件を満たす数を示し、mは実数を示す。0.1≦x2/x1<10,2≦x1x2<20また、本発明の透明製品用塩化ビニル系樹脂組成物は、前記c紫外線吸収剤が、置換オキザニリド類であることが好ましい。本発明の透明製品用塩化ビニル系樹脂組成物は、さらに、dポリオールを、塩化ビニル系樹脂100質量部に対して0.001~5質量部含有することが好ましい。また、本発明の透明製品用塩化ビニル系樹脂組成物は、前記dポリオールがマルチトール、マンニトールおよびラクチトールからなる群から選ばれる少なくとも一種であることが好ましい。本発明の透明製品用塩化ビニル系樹脂組成物は、透明性に優れ、初期着色性、耐候性に優れたものであり、波板、プレート、パイプ等の用途に好適に使用することができる。以下、本発明の透明製品用塩化ビニル系樹脂組成物について詳細に説明する。本発明の透明製品用塩化ビニル系樹脂組成物は、塩化ビニル系樹脂100質量部に対し、a亜鉛アセチルアセトナート0.01~0.3質量部、b亜鉛変性ハイドロタルサイト0.1~10質量部及びc紫外線吸収剤0.1~10質量部を含有するものであり、好ましくは、さらに、dポリオールを0.001~5質量部を含有するものである。本発明に使用される塩化ビニル系樹脂としては、塊状重合、溶液重合、懸濁重合、乳化重合などその重合方法には特に限定されず、例えば、ポリ塩化ビニル、塩素化ポリ塩化ビニル、ポリ塩化ビニリテン、塩素化ポリエチレン、塩化ビニル-酢酸ビニル共重合体、塩化ビニル-エチレン共重合体、塩化ビニル-プロピレン共重合体、塩化ビニル-スチレン共重合体、塩化ビニル-イソブチレン共重合体、塩化ビニル-塩化ビニリデン共重合体、塩化ビニル-スチレン-無水マレイン酸三元共重合体、塩化ビニル-スチレン-アクリロニトリル共重合体、塩化ビニル-ブタジエン共重合体、塩化ビニル-イソプレン共重合体、塩化ビニル-塩素化プロピレン共重合体、塩化ビニル-塩化ビニリデン-酢酸ビニル三元共重合体、塩化ビニル-マレイン酸エステル共重合体、塩化ビニル-メタクリル酸エステル共重合体、塩化ビニル-アクリロニトリル共重合体、塩化ビニル-各種ビニルエーテル共重合体などの塩化ビニル系樹脂、およびそれら相互のブレンド品あるいは他の塩素を含まない合成樹脂、例えば、アクリロニトリル-スチレン共重合体、アクリロニトリル-ブタジエン-スチレン共重合体、エチレン-酢酸ビニル共重合体、エチレン-エチルメタアクリレート共重合体、ポリエステルなどとのブレンド品、ブロック共重合体、グラフト共重合体などを挙げることができる。本発明に使用されるa成分である亜鉛アセチルアセトナートとしては、酸性塩、塩基性塩、中性塩の何れでも使用することができる。上記亜鉛アセチルアセトナートの添加量は、塩化ビニル系樹脂100質量部に対して、0.01~0.3質量部、好ましくは0.05~0.2質量部である。0.01質量部未満の使用では着色性改善効果が少なく、0.3質量部を超えて使用した場合には耐熱性が低下するおそれがある。本発明に使用されるb成分である亜鉛変性ハイドロタルサイトは、マグネシウムおよび亜鉛とアルミニウムとの炭酸複塩化合物であり、好ましくは下記一般式Iで表される化合物である。Mgx1Znx2Al2OH2X1X24CO3mH2OI式中、x1およびx2は各々下記式で表される条件を満たす数を示し、mは実数を示す。0.1≦x2/x1<10,2≦x1x2<20また、上記亜鉛変性ハイドロタルサイトは、その表面をステアリン酸のごとき高級脂肪酸、オレイン酸アルカリ金属塩のごとき高級脂肪酸金属塩、ドデシルベンゼンスルホン酸アルカリ金属塩のごとき有機スルホン酸金属塩、高級脂肪酸アミド、高級脂肪酸エステルまたはワックスなどで被覆されていてもよい。上記亜鉛変性ハイドロタルサイトの添加量は、塩化ビニル系樹脂100質量部に対して、0.1~10質量部、好ましくは0.5~5質量部である。0.1質量部未満の使用では、耐熱性、耐候性への改善効果が少なく、10質量部を越えて使用した場合には、発泡を生じて、成型品の外観及び物性が低下するおそれがある。本発明に使用されるc成分である紫外線吸収剤としては、例えば、2,4-ジヒドロキシベンゾフェノン、2-ヒドロキシ-4-メトキシベンゾフェノン、2-ヒドロキシ-4-オクトキシベンゾフェノン、5,5’-メチレンビス2-ヒドロキシ-4-メトキシベンゾフェノン等の2-ヒドロキシベンゾフェノン類;2-2’-ヒドロキシ-5’-メチルフェニルベンゾトリアゾール、2-2’-ヒドロキシ-3’,5’-ジ第三ブチルフェニルベンゾトリアゾール、2-2’-ヒドロキシ-3’,5’-ジ第三ブチルフェニル-5-クロロベンゾトリアゾール、2-2’-ヒドロキシ-3’-第三ブチル-5’-メチルフェニル-5-クロロベンゾトリアゾール、2-2’-ヒドロキシ-5’-第三オクチルフェニルベンゾトリアゾール、2-2’-ヒドロキシ-3’,5’-ジクミルフェニルベンゾトリアゾール、2,2’-メチレンビス4-第三オクチル-6-ベンゾトリアゾリルフェノール等の2-2’-ヒドロキシフェニルベンゾトリアゾール類;フェニルサリシレート、レゾルシノールモノベンゾエート、2,4-ジ第三ブチルフェニル-3’,5’-ジ第三ブチル-4’-ヒドロキシベンゾエート、ヘキサデシル-3,5-ジ第三ブチル-4-ヒドロキシベンゾエート等のベンゾエート類;2-エチル-2’-エトキシオキザニリド、2-エトキシ-4’-ドデシルオキザニリド等の置換オキザニリド類;エチル-α-シアノ-β,β-ジフェニルアクリレート、メチル-2-シアノ-3-メチル-3-p-メトキシフェニルアクリレート等のシアノアクリレート類が挙げられる。上記紫外線吸収剤の添加量は、塩化ビニル系樹脂100質量部に対して、0.1~10質量部、好ましくは0.5~10質量部である。0.1質量部未満では耐候性改善効果が得られないおそれがあり、10質量部を超えて使用した場合には、着色性を低下させるおそれがある。本発明の透明製品用塩化ビニル系樹脂組成物は、熱安定性の向上が期待できるため、さらにdポリオールを含有することが好ましい。上記ポリオールとしては、例えば、ペンタエリスリトール、ジペンタエリスリトール、ソルビトール、マンニトール、マルチトール、ラクチトール、キシリトール、キシロース、スクロース、トレハロース、イノシトール、フルクトース、マルトース、ラクトース、トリメチロールプロパン、ジトリメチロールプロパン、ペンタエリスリトールまたはジペンタエリスリトールのステアリン酸部分エステル、ビスジペンタエリスリトールアジペート、グリセリン、ジグリセリン、トリス2ーヒドロキシエチルイソシアヌレートなどが挙げられる。これらポリオールの中でも、マルチトール、マンニトールおよびラクチトールからなる群から選ばれる少なくとも一種が、透明製品用塩化ビニル系樹脂組成物の透明性の低下が抑制されるため好ましい。上記ポリオールの添加量は、塩化ビニル系樹脂100質量部に対して、好ましくは0.01~5質量部、更に好ましくは0.05~3質量部である。また、本発明の透明製品用塩化ビニル系樹脂組成物には、通常塩化ビニル系樹脂組成物に用いられる他の添加剤、例えば、可塑剤、有機酸金属塩、ゼオライト化合物、β-ジケトン化合物、過塩素酸塩類、エポキシ化合物、リン系、フェノール系および硫黄系などの酸化防止剤、ヒンダードアミン系などの光安定剤、充填剤、滑剤などを添加することができる。上記可塑剤としては、例えば、ジブチルフタレート、ブチルヘキシルフタレート、ジヘプチルフタレート、ジオクチルフタレート、ジイソノニルフタレート、ジイソデシルフタレート、ジラウリルフタレート、ジシクロヘキシルフタレート、ジオクチルテレフタレートなどのフタレート系可塑剤;ジオクチルアジペート、ジイソノニルアジペート、ジイソデシルアジペート、ジブチルジグリコールアジペートなどのアジペート系可塑剤;トリフェニルホスフェート、トリクレジルホスフェート、トリキシレニルホスフェート、トリイソプロピルフェニルホスフェート、トリエチルホスフェート、トリブチルホスフェート、トリオクチルホスフェート、トリブトキシエチルホスフェート、オクチルジフェニルホスフェートなどのホスフェート系可塑剤;多価アルコールとして、エチレングリコール、ジエチレングリコール、トリエチレングリコール、1,2-プロピレングリコール、1,3-プロピレングリコール、1,3-ブタンジオール、1,4-ブタンジオール、1,5-ヘキサンジオール、1,6-ヘキサンジオール、ネオペンチルグリコールなどと二塩基酸としてシュウ酸、マロン酸、コハク酸、グルタル酸、アジピン酸、ピメリン酸、スベリン酸、アゼライン酸、セバチン酸、フタール酸、イソフタール酸、テレフタール酸などを用い、必要により一価アルコール、モノカルボン酸をストッパーに使用したポリエステル系可塑剤;その他、テトラヒドロフタール酸系可塑剤、アゼライン酸系可塑剤、セバチン酸系可塑剤、ステアリン酸系可塑剤、クエン酸系可塑剤、トリメリット酸系可塑剤、ピロメリット酸系可塑剤ビフェニルテトラカルボン酸エステル系可塑剤、塩素系可塑剤などが挙げられる。上記有機酸金属塩としては、有機カルボン酸、フェノール類および有機リン酸類の金属ナトリウム、カリウム、カルシウム、バリウム、アルミニウム、亜鉛塩が挙げられる。上記有機カルボン酸としては、例えば、酢酸、プロピオン酸、酪酸、吉草酸、カプロン酸、エナント酸、カプリル酸、ペラルゴン酸、2-エチルヘキシル酸、ネオデカン酸、カプリン酸、ウンデカン酸、ラウリン酸、トリデカン酸、ミリスチン酸、パルミチン酸、イソステアリン酸、ステアリン酸、12-ヒドロキシステアリン酸、ベヘニン酸、モンタン酸、安息香酸、モノクロル安息香酸、p-第三ブチル安息香酸、ジメチルヒドロキシ安息香酸、3,5-ジ第三ブチル-4-ヒドロキシ安息香酸、トルイル酸、ジメチル安息香酸、エチル安息香酸、クミン酸、n-プロピル安息香酸、アミノ安息香酸、N,N-ジメチルアミノ安息香酸、アセトキシ安息香酸、サリチル酸、p-第三オクチルサリチル酸、エライジン酸、オレイン酸、リノール酸、リノレイン酸、チオグリコール酸、メルカプトプロピオン酸、オクチルメルカプトプロピオン酸などの一価カルボン酸;シュウ酸、マロン酸、コハク酸、グルタル酸、アジピン酸、ピメリン酸、スベリン酸、アゼライン酸、セバチン酸、フタール酸、イソフタール酸、テレフタール酸、ヒドロキシフタール酸、クロルフタール酸、アミノフタール酸、マレイン酸、フマール酸、シトラコン酸、メタコン酸、イタコン酸、アコニット酸、チオジプロピオン酸などの二価カルボン酸あるいはこれらのモノエステルまたはモノアマイド化合物;ブタントリカルボン酸、ブタンテトラカルボン酸、ヘミメリット酸、トリメリット酸、メロファン酸、ピロメリット酸などの三価または四価カルボン酸のジまたはトリエステル化合物が挙げられる。また、上記フェノール類としては、例えば、第三ブチルフェノール、ノニルフェノール、ジノニルフェノール、シクロヘキシルフェノール、フェニルフェノール、オクチルフェノール、フェノール、クレゾール、キシレノール、n-ブチルフェノール、イソアミルフェノール、エチルフェノール、イソプロピルフェノール、イソオクチルフェノール、2-エチルヘキシルフェノール、第三ノニルフェノール、デシルフェノール、第三オクチルフェノール、イソヘキシルフェノール、オクタデシルフェノール、ジイソブチルフェノール、メチルプロピルフェノール、ジアミルフェノール、メチルイソフキシルフェノール、メチル第三オクチルフェノールなどが挙げられる。また、上記有機リン酸類としては、例えば、モノまたはジオクチルリン酸、モノまたはジドデシルリン酸、モノまたはジオクタデシルリン酸、モノまたはジ-ノニルフェニルリン酸、ホスホン酸ノニルフェニルエステル、ホスホン酸ステアリルエステルなどが挙げられる。また、上記の有機カルボン酸、フェノール類および有機リン酸類の金属塩は、酸性塩、中性塩、塩基性塩あるいは塩基性塩の塩基の一部または全部を炭酸で中和した過塩基性錯体であってもよい。上記ゼオライト化合物は、独特の三次元のゼオライト結晶構造を有するアルカリまたはアルカリ土類金属のアルミノケイ酸塩であり、その代表例としては、A型、X型、Y型およびP型ゼオライト、モノデナイト、アナルサイト、ソーダライト族アルミノケイ酸塩、クリノブチロライト、エリオナイトおよびチャバサイトなどをあげることができ、これらのゼオライト化合物の結晶水いわゆるゼオライト水を有する含水物または結晶水を除去した無水物のいずれでもよく、またその粒径が0.1~50μmのものを用いることができ、特に、0.5~10μmのものが好ましい。上記β-ジケトン化合物としては、例えば、デヒドロ酢酸、ジベンゾイルメタン、パルミトイルベンゾイルメタン、ステアロイルベンゾイルメタンなど挙げられ、これらの金属塩も同様に有用である。上記過塩素酸塩類としては、過塩素酸金属塩、過塩素酸アンモニウム、過塩素酸処理ハイドロタルサイト、過塩素酸処理珪酸塩などが挙げられる。ここで過塩素酸金属塩を構成する金属としては、リチウム、ナトリウム、カリウム、カルシウム、マグネシウム、ストロンチウム、バリウム、亜鉛、カドミウム、鉛、アルミニウムなどが例示できる。上記過塩素酸金属塩は、無水物でも含水塩でもよく、また、ブチルジグリコール、ブチルジグリコールアジペート等のアルコール系およびエステル系の溶剤に溶かしたものおよびその脱水物でもよい。上記エポキシ化合物としては、例えば、ビスフェノール型およびノボラック型のエポキシ樹脂、エポキシ化大豆油、エポキシ化アマニ油、エポキシ化桐油、エポキシ化魚油、エポキシ化牛脂油、エポキシ化ヒマシ油、エポキシ化サフラワー油、エポキシ化トール油脂肪酸オクチル、エポキシ化アマニ油脂肪酸ブチル、エポキシステアリン酸メチル,-ブチル,-2-エチルヘキシルまたは-ステアリル、トリスエポキシプロピルイソシアヌレート、3-2-キセノキシ-1,2-エポキシプロパン、エポキシ化ポリブタジエン、ビスフェノール-Aジグリシジルエーテル、ビニルシクロヘキセンジエポキサイド、ジシクロペンタジエンジエポキサイド、3,4-エポキシシクロヘキシル-6-メチルエポキシシクロヘキサンカルボキシレート、ビス3,4-エポキシシクロヘキシルアジペートなどが挙げられる。上記リン系酸化防止剤としては、例えば、トリフェニルホスファイト、トリス2,4-ジ第三ブチルフェニルホスファイト、トリスノニルフェニルホスファイト、トリスジノニルフェニルホスファイト、トリスモノ、ジ混合ノニルフェニルホスファイト、ビス2-第三ブチル-4,6-ジメチルフェニルエチルホスファイト、ジフェニルアシッドホスファイト、2,2’-メチレンビス4,6-ジ第三ブチルフェニルオクチルホスファイト、ジフェニルデシルホスファイト、フェニルジイソデシルホスファイト、トリブチルホスファイト、トリス2-エチルヘキシルホスファイト、トリデシルホスファイト、トリラウリルホスファイト、ジブチルアシッドホスファイト、ジラウリルアシッドホスファイト、トリラウリルトリチオホスファイト、ビスネオペンチルグリコール1,4-シクロヘキサンジメチルジホスファイト、ビス2,4-ジ第三ブチルフェニルペンタエリスリトールジホスファイト、ビス2,6-ジ第三ブチル-4-メチルフェニルペンタエリスリトールジホスファイト、ジステアリルペンタエリスリトールジホスファイト、テトラC12-15混合アルキル-4,4’-イソプロピリデンジフェニルホスファイト、ビス[2,2’-メチレンビス4,6-ジアミルフェニル]イソプロピリデンジフェニルホスファイト、水素化-4,4’-イソプロピリデンジフェノールポリホスファイト、テトラトリデシル4,4’-ブチリデンビス2-第三ブチル-5-メチルフェノールジホスファイト、ヘキサトリデシル1,1,3-トリス2-メチル-5-第三ブチル-4-ヒドロキシフェニルブタントリホスホナイト、9,10-ジハイドロ-9-オキサ-10-ホスファフェナンスレン-10-オキサイド、2-ブチル-2-エチルプロパンジオール2,4,6-トリ第三ブチルフェノールモノホスファイトなどが挙げられる。上記フェノール系酸化防止剤としては、例えば、2,6-ジ第三ブチル-p-クレゾール、2,6-ジフェニル-4-オクタデシロキシフェノール、ステアリル3,5-ジ第三ブチル-4-ヒドロキシフェニル-プロピオネート、ジステアリル3,5-ジ第三ブチル-4-ヒドロキシベンジルホスホネート、チオジエチレングリコールビス3,5-ジ第三ブチル-4-ヒドロキシフェニルプロピオネート、1,6-ヘキサメチレンビス3,5-ジ第三ブチル-4-ヒドロキシフェニルプロピオネート、1,6-ヘキサメチレンビス3,5-ジ第三ブチル-4-ヒドロキシフェニルプロピオン酸アミド、4,4’-チオビス6-第三ブチル-m-クレゾール、2,2’-メチレンビス4-メチル-6-第三ブチルフェノール、2,2’-メチレンビス4-エチル-6-第三ブチルフェノール、ビス3,3-ビス4-ヒドロキシ-3-第三ブチルフェニルブチリックアシッドグリコールエステル、4,4’-ブチリデンビス6-第三ブチル-m-クレゾール、2,2’-エチリデンビス4,6-ジ第三ブチルフェノール、2,2’-エチリデンビス4-第二ブチル-6-第三ブチルフェノール、1,1,3-トリス2-メチル-4-ヒドロキシ-5-第三ブチルフェニルブタン、ビス2-第三ブチル-4-メチル-6-2-ヒドロキシ-3-第三ブチル-5-メチルベンジルフェニルテレフタレート、1,3,5-トリス2,6-ジメチル-3-ヒドロキシ-4-第三ブチルベンジルイソシアヌレート、1,3,5-トリス3,5-ジ第三ブチル-4-ヒドロキシベンジルイソシアヌレート、1,3,5-トリス3,5-ジ第三ブチル-4-ヒドロキシベンジル-2,4,6-トリメチルベンゼン、1,3,5-トリス3,5-ジ第三ブチル-4-ヒドロキシフェニルプロピオニルオキシエチルイソシアヌレート、テトラキスメチレン-3-3,5-ジ第三ブチル-4-ヒドロキシフェニルプロピオネートメタン、2-第三ブチル-4-メチル-6-2-アクリロイルオキシ-3-第三ブチル-5-メチルベンジルフェノール、3,9-ビス1,1-ジメチル-2-{3-第三ブチル-4-ヒドロキシ-5-メチルフェニルプロピオニルオキシ}エチル-2,4,8,10-テトラオキサスピロ5.5ウンデカン、トリエチレングリコールビス3-第三ブチル-4-ヒドロキシ-5-メチルフェニルプロピオネートなどが挙げられる。上記硫黄系酸化防止剤としては、例えば、チオジプロピオン酸ジラウリル、ジミリスチル、ジステアリル等のジアルキルチオジプロピオネート類及びペンタエリスリトールテトラβ-ドデシルメルカプトプロピオネート等のポリオールのβ-アルキルメルカプトプロピオン酸エステル類が挙げられる。上記ヒンダードアミン系光安定剤としては、例えば、2,2,6,6-テトラメチル-4-ピペリジルステアレート、1,2,2,6,6-ペンタメチル-4-ピペリジルステアレート、2,2,6,6-テトラメチル-4-ピペリジルベンゾエート、N-2,2,6,6-テトラメチル-4-ピペリジルドデシルコハク酸イミド、1-3,5-ジ第三ブチル-4-ヒドロキシフェニルプロピオニルオキシエチル-2,2,6,6-テトラメチル-4-ピペリジル-3,5-ジ第三ブチル-4-ヒドロキシフェニルプロピオネート、ビス2,2,6,6-テトラメチル-4-ピペリジルセバケート、ビス1,2,2,6,6-ペンタメチル-4-ピペリジルセバケート、ビス1,2,2,6,6-ペンタメチル-4-ピペリジル-2-ブチル-2-3,5-ジ第三ブチル-4-ヒドロキシベンジルマロネート、N,N’-ビス2,2,6,6-テトラメチル-4-ピペリジルヘキサメチレンジアミン、テトラ2,2,6,6-テトラメチル-4-ピペリジルブタンテトラカルボキシレート、テトラ1,2,2,6,6-ペンタメチル-4-ピペリジルブタンテトラカルボキシレート、ビス2,2,6,6-テトラメチル-4-ピペリジルジトリデシルブタンテトラカルボキシレート、ビス1,2,2,6,6-ペンタメチル-4-ピペリジルジトリデシルブタンテトラカルボキシレート、3,9-ビス1,1-ジメチル-2-{トリス2,2,6,6-テトラメチル-4-ピペリジルオキシカルボニルオキシブチルカルボニルオキシ}エチル-2,4,8,10-テトラオキサスピロ5.5ウンデカン、3,9-ビス1,1-ジメチル-2-{トリス1,2,2,6,6-ペンタメチル-4-ピペリジルオキシカルボニルオキシブチルカルボニルオキシ}エチル-2,4,8,10-テトラオキサスピロ5.5ウンデカン、1,5,8,12-テトラキス4,6-ビス{N-2,2,6,6-テトラメチル-4-ピペリジルブチルアミノ}-1,3,5-トリアジン-2-イル-1,5,8,12-テトラアザドデカン、1-2-ヒドロキシエチル-2,2,6,6-テトラメチル-4-ピペリジノール/コハク酸ジメチル縮合物、2-第三オクチルアミノ-4,6-ジクロロ-s-トリアジン/N,N’-ビス2,2,6,6-テトラメチル-4-ピペリジルヘキサメチレンジアミン縮合物、N,N’-ビス2,2,6,6-テトラメチル-4-ピペリジルヘキサメチレンジアミン/ジブロモエタン縮合物などが挙げられる。上記充填剤としては、例えば、炭酸カルシウム、シリカ、クレー、ガラスビーズ、マイカ、セリサイト、ガラスフレーク、アスベスト、ウオラストナイト、チタン酸カリ、PMF、石膏繊維、ゾノトライト、MOS、ホスフェートファイバー、ガラス繊維、炭酸繊維、アラミド繊維などが挙げられる。上記滑剤としては、例えば、天然パラフィン、低分子ポリエチレン等の炭化水素類、ステアリン酸、ラウリン酸、エルカ酸等の脂肪酸類、セチルアルコール、ステアリルアルコール等の脂肪族アルコール類、ステアリン酸アミド、メチレンビスステアロアミド等の脂肪酸アミド類、ブチルステアレート等の脂肪酸の低級アルコールエステル類、グリセリンモノステアレート等の高級脂肪酸の高級アルコールエステルなどが挙げられる。その他、本発明の透明製品用塩化ビニル系樹脂組成物には、必要に応じて通常塩化ビニル系樹脂に使用される添加剤、例えば、架橋剤、帯電防止剤、防曇剤、プレートアウト防止剤、表面処理剤、難燃剤、蛍光剤、防黴剤、殺菌剤、金属不活性剤、離型剤、加工助剤等を配合することができる。また、本発明の透明製品用塩化ビニル系樹脂組成物は、通常の塩化ビニル系樹脂の加工方法により加工することが可能であり、例えば、カレンダー加工、ロール加工、押し出し成形加工、溶融圧延法、射出成形加工、加圧成形加工、ペースト加工、粉体成型加工、発泡成形加工等により好適に加工することができる。本発明の透明製品用塩化ビニル系樹脂組成物は、床材、窓枠、壁材、波板、雨樋等の建材;自動車用内外装材;トレイ等の魚食品包装材;パッキン、ガスケット、ホース、パイプ、継ぎ手、シート、玩具等の雑貨として使用することができる。次に、実施例によって本発明を更に詳細に説明するが、本発明は下記の実施例によって制限を受けるものではない。実施例1~7、比較例1~5表1、表2に記載の各成分を10Lヘンシェルミキサーでブレンドして樹脂組成物を調製し、二軸押出成型機シリンダー1:160°C、シリンダー2:170°C、シリンダー3:180°C、ダイ:190°C、スクリュー回転数15rpmでシート状サンプルを作製した。次に下記記載の試験を行った。得られた結果を下記表1、表2に示す。[耐着色性初期着色性]上記で得られたシート状サンプルの黄色度Y.I.を色差計東京電色製MODELTC-8600Aで測定した。[熱安定性]上記シート状サンプルを190°Cに保たれたギヤーオーブン中に入れ、サンプルに黒化が生じるまでの時間分を測定した。[透明性]上記シート状サンプルを190°C、150kg/cm2荷重にて5分間プレス加工し、1mm厚プレートを作成し、ヘーズメーター東洋精機株製HAZE-GARDIIでヘーズ値透明性を測定した。[耐候性]さらに、上記1mm厚プレートを下記条件に設定された超促進耐候性試験機ダイプラウィンテス製ダイプラメタルウェザーKU-R5NCIに入れ、一定時間毎に色差計で黄色度Y.I.を測定した。L光照射条件:39.6mW/cm2照射強度×50°C×50RH×4時間D結露条件、光照射なし:30°C×98RH×4時間で、LとDの繰り返し。1:ポリ塩化ビニル樹脂平均重合度10002:エメリー社製;LoxiolG-723:テトラキスメチレン-3-3,5-ジ第三ブチル-4-ヒドロキシフェニルプロピオネートメタン4:ラウリン酸亜鉛5:亜鉛アセチルアセトナート6:カルシウムアセチルアセトナート7:ステアロイルベンゾイルメタン8:亜鉛変性ハイドロタルサイト組成式:Mg3.5Zn1Al2OH12CO33H2O9:ハイドロタルサイト組成式:Mg4.5Al2OH12CO33H2O10:マルチトール11:2-エチル-2’-エトキシオキザニリド1~11は上記表1と同じものを示す。上記実施例より明らかなように、適量の亜鉛アセチルアセトナート、亜鉛変性ハイドロタルサイト及び紫外線吸収剤を組み合わせて使用した場合には、耐着色性、熱安定性、透明性、耐候性に優れた透明製品用塩化ビニル系樹脂組成物が得られた。これに対して、亜鉛アセチルアセトナートに変えてステアロイルベンゾイルメタンを使用した場合比較例1には、耐着色性に劣るものしか得られず、紫外線吸収剤を使用しない場合比較例2には、耐候性が著しく劣るものしか得られず、亜鉛アセチルアセトナートの適量を超えて使用した場合比較例3には、熱安定性に劣るものしか得られず、亜鉛変性ハイドロタルサイトに変えて通常のハイドロタルサイトを使用した場合比較例4には透明性に劣るものしか得られなかった。また、亜鉛アセチルアセトナートに変えてアセチルアセトンカルシウム塩を使用した場合比較例5には、着色性および透明性が共に著しく低下した。"